(57)【要約】【課題】化学機械研磨中において研磨層のダメージを抑制することができ、かつ製品寿命が長い化学機械研磨パッド、及びその化学機械研磨パッドを用いて行うことにより高品位な化学機械研磨方法を提供する。【解決手段】化学機械研磨パッドは、化学機械研磨に用いられる化学機械研磨パッドであって、被研磨物と接触して化学機械研磨を行う研磨面と、研磨面の反対側にある非研磨面と、研磨面における中央部を含む領域に設けられた第１の凹部と、非研磨面における第１の凹部の少なくとも一部と対向する位置に設けられた第２の凹部と、を有する研磨層を含む。【選択図】図２
2009283538.tif 000002
【特許請求の範囲】
【請求項１】
化学機械研磨に用いられる化学機械研磨パッドであって、
被研磨物と接触して化学機械研磨を行う研磨面と、
前記研磨面の反対側にある非研磨面と、
前記研磨面における中央部を含む領域に設けられた第１の凹部と、
前記非研磨面における前記第１の凹部の少なくとも一部と対向する位置に設けられた第２の凹部と、
を有する研磨層を含む、化学機械研磨パッド。
【請求項２】
請求項１において、
前記第２の凹部は、前記第１の凹部の周縁部を含む領域に対向する位置に設けられている、化学機械研磨パッド。
【請求項３】
請求項１または２において、
前記第１の凹部は、前記研磨面方向における前記第２の凹部の輪郭と同一形状の輪郭を有する、化学機械研磨パッド。
【請求項４】
請求項１ないし３のいずれかにおいて、
前記第２の凹部は、前記第１の凹部の断面形状と同一の断面形状を有する、化学機械研磨パッド。
【請求項５】
請求項１ないし４のいずれかにおいて、
前記研磨面側に形成されており、かつ前記研磨層を研磨装置定盤に接着するための接着層をさらに含み、
前記第２の凹部の領域において、前記接着層と前記非研磨面との間に空洞が存在する、化学機械研磨パッド。
【請求項６】
請求項５において、
前記中央部を含む領域において前記非研磨面と前記接着層とが接触している、化学機械研磨パッド。
【請求項７】
請求項１ないし６のいずれかにおいて、
前記研磨面における前記第１の凹部の周囲に設けられた複数の溝をさらに含み、
前記複数の溝の深さは、前記第１の凹部の深さ以下である、化学機械研磨パッド。
【請求項８】
請求項１ないし７のいずれかにおいて、
前記第１の凹部は、円形状を有し、
前記第２の凹部は、前記第１の凹部と同心円の環状を有する、化学機械研磨パッド。
【請求項９】
被研磨物と接触して化学機械研磨を行う研磨面および前記研磨面の反対側にある非研磨面を有する研磨層と、前記研磨層と研磨装置とを接着するための接着層とを含む化学機械研磨パッドを用いて化学機械研磨を行う化学機械研磨方法であって、
前記研磨面の中央部を回転軸として前記化学機械研磨パッドを回転させながら、前記研磨面に前記被研磨物を接触させる研磨工程を含み、
前記研磨層は、前記非研磨面における中央部を含む領域に第２の凹部を有し、
前記研磨工程を行っているときに、前記研磨層の前記凹部が設けられている領域が前記非研磨面側に撓むことによって、前記研磨面に第１の凹部が形成される、化学機械研磨方法。
【発明の詳細な説明】
【技術分野】
【０００１】
本発明は、化学機械研磨パッドおよび化学機械研磨方法に関する。
【背景技術】
【０００２】
近年、半導体装置の形成等において、シリコン基板又はその上に配線や電極等を形成されたシリコン基板（以下、「半導体ウエハ」という。）につき、優れた平坦性を有する表面を形成することができる研磨方法として、化学機械研磨方法（Ｃｈｅｍｉｃａｌ  Ｍｅｃｈａｎｉｃａｌ  Ｐｏｌｉｓｈｉｎｇ、一般に「ＣＭＰ」と略称される。）が注目されている。化学機械研磨方法は化学機械研磨パッドと被研磨面とを摺動させながら、パッド表面に、化学機械研磨用水系分散体（砥粒が分散された水系分散体；スラリー）を流下させて研磨を行う技術である。この化学機械研磨方法においては、化学機械研磨パッドの性状及び特性等により研磨結果が大きく左右されることが知られており、従来から様々な化学機械研磨パッドが提案されている。
【０００３】
例えば、微細な気泡を含有するポリウレタンフォームを化学機械研磨パッドとして用い、このパッドの表面に開する穴（以下、「ポア」という）に化学機械研磨用水系分散体を保持させて研磨を行うための化学機械研磨パッドが古くから知られている。（例えば、特許文献１〜３参照。）。また、パッドの研磨面に溝を設けて、非研磨面に凹部を設けることにより、スクラッチなどの研磨欠陥を減少させる検討も行われている（たとえば特許文献４参照。）。
【０００４】
ところで、化学機械研磨法により被研磨面の研磨を行う際は、一般的に半導体ウエハを保持するリテナーリングを有する研磨ヘッドを使用する。目標とする研磨速度を達成するためには、半導体ウエハを高圧で研磨パッドに押し当てることが必要となってくる場合がある。このような場合にはリテナーリング圧力が高くなり、研磨面の溝等にクラックや欠損のダメージを与えてしまう。一般的には、研磨ヘッドは化学機械研磨中に研磨パッド上を揺動するため、この揺動により上記クラックや欠損が加速される。クラックや欠損等のダメージは、特に研磨パッド中央部での発生頻度が極めて高い。このようなクラックや欠損は、被研磨面の表面に、「スクラッチ」と呼ばれる引っ掻き傷状の欠陥を発生させる場合があり、クラックや欠損が発生した時点で新たな化学機械研磨パッドに交換する必要があった。そこで、このようなスクラッチ等の発生を防止して、研磨パッドを長寿命化することが望まれている。
【特許文献１】特開平１１−７０４６３号公報
【特許文献２】特開平８−２１６０２９号公報
【特許文献３】特開平８−３９４２３号公報
【特許文献４】特開２００５−１５９３４０号公報
【発明の開示】
【発明が解決しようとする課題】
【０００５】
本発明は、上記の課題を解決するものであり、その目的は、化学機械研磨中において研磨層のダメージを抑制することができ、かつ製品寿命が長い化学機械研磨パッドが提供され、及びその化学機械研磨パッドを用いて行うことにより高品位な化学機械研磨方法が長時間提供されることにある。
【課題を解決するための手段】
【０００６】
本発明に係る化学機械研磨パッドは、
化学機械研磨に用いられる化学機械研磨パッドであって、
被研磨物と接触して化学機械研磨を行う研磨面と、
前記研磨面の反対側にある非研磨面と、
前記研磨面における中央部を含む領域に設けられた第１の凹部と、
前記非研磨面における前記第１の凹部の少なくとも一部と対向する位置に設けられた第２の凹部と、
を有する研磨層を含む。
【０００７】
本発明に係る化学機械研磨パッドにおいて、
前記第２の凹部は、前記第１の凹部の周縁部を含む領域に対向する位置に設けられていることができる。
【０００８】
本発明に係る化学機械研磨パッドにおいて、
前記第１の凹部は、前記研磨面方向における前記第２の凹部の輪郭と同一形状の輪郭を有することができる。
【０００９】
本発明に係る化学機械研磨パッドにおいて、
前記第２の凹部は、前記第１の凹部の断面形状と同一の断面形状を有することができる。
【００１０】
本発明に係る化学機械研磨パッドにおいて、
前記研磨面側に形成されており、かつ前記研磨層を研磨装置定盤に接着するための接着層をさらに含み、
前記第２の凹部の領域において、前記接着層と前記非研磨面との間に空洞が存在することができる。
【００１１】
本発明に係る化学機械研磨パッドにおいて、
前記中央部を含む領域において前記非研磨面と前記接着層とが接触していることができる。
【００１２】
本発明に係る化学機械研磨パッドにおいて、
前記研磨面における前記第１の凹部の周囲に設けられた複数の溝をさらに含み、
前記複数の溝の深さは、前記第１の凹部の深さ以下であることができる。
【００１３】
本発明に係る化学機械研磨パッドにおいて、
前記第１の凹部は、円形状を有し、
前記第２の凹部は、前記第１の凹部と同心円の環状を有することができる。
【００１４】
本発明に係る化学機械研磨方法は、
被研磨物と接触して化学機械研磨を行う研磨面および前記研磨面の反対側にある非研磨面を有する研磨層と、前記研磨層と研磨装置とを接着するための接着層とを含む化学機械研磨パッドを用いて化学機械研磨を行う化学機械研磨方法であって、
前記研磨面の中央部を回転軸として前記化学機械研磨パッドを回転させながら、前記研磨面に前記被研磨物を接触させる研磨工程を含み、
前記研磨層は、前記非研磨面における中央部を含む領域に第２の凹部を有し、
前記研磨工程を行っているときに、前記研磨層の前記凹部が設けられている領域が前記非研磨面側に撓むことによって、前記研磨面に第１の凹部が形成される。
【発明の効果】
【００１５】
本発明によれば、化学機械研磨中において研磨層のダメージを効果的に抑制することができ、かつ製品寿命が長い化学機械研磨パッドが提供され、及びその化学機械研磨パッドを用いて行うことにより高品位な化学機械研磨方法が長時間提供される。
【発明を実施するための最良の形態】
【００１６】
１．化学機械研磨パッド
図１は、本実施の形態に係る化学機械研磨パッドを示す断面図である（図１では研磨面に設けられた後述の溝は省略した。）。本実施の形態に係る化学機械研磨パッド１０は、研磨層１１と、研磨層１１を研磨装置（図示せず）に接着するために設けられる接着層１２とを含む。
【００１７】
以下、研磨層１１と接着層１２の詳細についてそれぞれ説明する。
【００１８】
１．１．研磨層の形状
図２は、図１における領域IIの拡大図であり、研磨層１１の詳細な形状を示す図である。研磨層１１は、被研磨物と接触して化学機械研磨を行うための研磨面２０と、研磨面２０の反対側にある非研磨面２２と、研磨面２０側における中央部を含む領域に設けられた第１の凹部２４と、非研磨面２２側において、第１の凹部２４の少なくとも一部と対向する位置に設けられた第２の凹部２６と、を有する。
【００１９】
「中央部を含む領域」とは、第１の凹部２４の重心が数学的に厳密な意味において研磨層１１の重心と一致する場合のほか、研磨層１１の重心が第１の凹部２４の範囲内に位置している場合も含む概念である。なお、図１においては、研磨層１１の上面が研磨面２０であり、下面が非研磨面２２である。
【００２０】
研磨層１１の平面形状は特に限定されないが、たとえば円形状であることができる。研磨層１１の大きさは、特に限定されないが、たとえば直径１５０ｍｍ〜１２００ｍｍであることができ、好ましくは５００ｍｍ〜８００ｍｍであることができる。研磨層１１において凹部、溝等が設けられていない領域の厚さは、たとえば０．５ｍｍ〜５．０ｍｍであることができ、好ましくは１．０ｍｍ〜３．０ｍｍであることができ、より好ましくは１．５ｍｍ〜３．０ｍｍであることができる。
【００２１】
第１の凹部２４は、研磨面２０側の中央部を含む領域に設けられており、好ましくは、中央部を中心とした領域に設けられている。また、第１の凹部２４の平面形状は、特に限定されないが、たとえば円形状または多角形状であることが好ましく、後述する第２の凹部２６の外縁と同心の円形状であることが特に好ましい。そして第１の凹部２４の断面形状は、図２に示すように、周縁部２５から中央に向かって底部が徐々に深くなっていることが好ましく、具体的には図２に示すように上方に開口したＵ字形状であることができる。
【００２２】
第２の凹部２６は、非研磨面２２側における第１の凹部２４の少なくとも一部と対向する領域、即ち第１の凹部２４と重複する領域に設けられている。具体的に第２の凹部２６は、第１の凹部２４の周縁部２５を含む領域に対向する位置に設けられていることが好ましい。研磨層１１が第２の凹部２６を有することにより、研磨層１１と接着層１２との間に空洞が設けられる。この空洞の存在により、研磨時に第１の凹部２４の周縁部２５付近にかかる圧力を緩和することができる。
【００２３】
また第２の凹部２６の平面形状は、第１の凹部２４と同心の円形または多角形の環状であることができ、中央部を含む領域を除いた形状であることが好ましい。即ち、非研磨面２２の中央部を含む領域２８において、非研磨面２２と接着層１２の上面とは接触している。これにより、第１の凹部２４および第２の凹部２６が設けられた研磨層１１の薄膜部を固定することができ、不安定な薄膜部が非研磨物に接触することによる悪影響を防止することができる。
【００２４】
また第２の凹部２６は、平面視において、第１の凹部２４と同一形状の輪郭を有してもよい。さらに第２の凹部２６は、第１の凹部２４と同一の断面形状を有してもよい。即ち、第２の凹部２６の断面形状は、図２に示すように、縁部が最も深く、縁部から中央に向かって底部が徐々に浅くなっていることが好ましく、具体的には、上方に開口したＵ字形状を有することができる。なお、第２の凹部２６の内側面と底面とによって成される角の角度θは、鋭角であることができる。
【００２５】
第１の凹部２４の外径ｄは、平面視において、被研磨物であるウエハの直径の１００％以下、好ましくは７５％以下、より好ましくは５０％以下である。たとえば被研磨物であるウエハの直径が３００ｍｍである場合、第１の凹部２４が円形の場合の外径ｄとしては、１〜３００ｍｍであり、好ましくは１〜２２５ｍｍ、より好ましくは５〜１００ｍｍである。第１の凹部２４の深さａは、０．１ｍｍ以上とすることができ、好ましくは０．１ｍｍ〜２．５ｍｍ、さらに好ましくは、０．２ｍｍ〜２．０ｍｍとすることができる。
【００２６】
第２の凹部２６の外径ｅは、平面視において、第１の凹部２４の外径と同一またはそれ以上の外径であることができる。たとえば被研磨物であるウエハの直径が３００ｍｍである場合、第２の凹部２６が円形の場合の外径ｅとしては、１〜３００ｍｍであり、好ましくは１〜２２５ｍｍ、より好ましくは５〜１００ｍｍである。第２の凹部２６の深さｃは、０．１ｍｍ以上とすることができ、好ましくは０．１ｍｍ〜２．５ｍｍ、さらに好ましくは、０．２ｍｍ〜２．０ｍｍとすることができる。
【００２７】
本実施の形態に係る化学機械研磨パッド１０は、研磨面２０側に第１の凹部２４を有し、かつ非研磨面２２側に第２の凹部２６を有することにより、研磨時に研磨ヘッドの加圧による局所的な圧力上昇を分散させる機能を有する。特に、研磨面２０側に第１の凹部２４を設けることによって、中央部付近において被研磨物と研磨面２０とが接触しないため、確実に欠損等が発生するのを防止し、研磨層１１を長寿命化することができる。
【００２８】
また研磨層１１は、研磨面２０側に設けられた複数の溝２７をさらに含むことができる。この溝は、化学機械研磨の際に供給される化学機械用水系分散体を保持し、これを研磨面により均一に分配するとともに、研磨くずや使用済み水系分散体等の廃棄物を一時的に滞留させ、外部へ排出するための経路となる機能を有する。
【００２９】
溝２７の平面形状は、特に限定されないが、研磨面２０の中心から外縁方向へ向かって徐々に直径の拡大する複数の環状であることができる。この複数の環状の溝２７は、互いに交叉しない円形、楕円形、または多角形等であることができる。これらの環状の形状は、研磨面２０の形状と同心であることが好ましい。環状の溝２７は、たとえば２０〜４００本であることができる。
【００３０】
本実施の形態において溝２７は、中央部に対して均一に圧力がかかるように、研磨層１１の中央部を中心とした点対称の形状を有することが好ましい。したがって溝２７の形状は、上述した環状の他に渦巻き状または放射状等、もしくはこれらの組み合わせであってもよい。
【００３１】
溝２７の断面形状は、特に限定されないが、たとえば図２に示すように、長方形等の多角形状、Ｕ字形状等とすることができる。なお溝２７は、深さｂを有する。この溝の深さｂは、第１の凹部２４の深さａ以下であることが好ましい。具体的に深さｂは、０．１ｍｍ以上とすることができ、好ましくは０．１ｍｍ〜２．５ｍｍ、さらに好ましくは、０．２ｍｍ〜２．０ｍｍとすることができる。
【００３２】
また、溝２７の溝幅は、０．１ｍｍ以上とすることができ、好ましくは０．１ｍｍ〜５．０ｍｍ、さらに好ましくは、０．２ｍｍ〜３．０ｍｍとすることができる。複数の溝２７において、隣り合う溝２７の間隔は、互いに同一であることができる。この間隔は、たとえば０．０５ｍｍ以上とすることができ、好ましくは０．０５ｍｍ〜１００ｍｍ、さらに好ましくは、０．１ｍｍ〜１０ｍｍとすることができる。これらの範囲の大きさの溝２７とすることにより、被研磨面のスクラッチ低減効果に優れ、寿命の長い化学機械研磨パッドを容易に製造することができる。
【００３３】
なお、溝２７の間隔と溝幅の和であるピッチは、たとえば０．１５ｍｍ以上とすることができ、好ましくは０．１５ｍｍ〜１０５ｍｍ、さらに好ましくは、０．５ｍｍ〜１３ｍｍ、特に好ましくは、０．５ｍｍ〜５．０ｍｍ、最も望ましくは、０．５ｍｍ〜２．２ｍｍとすることができる。
【００３４】
複数の溝２７は、第１の凹部２４と重複する位置に設けられてもよいが、第２の凹部２６と重複してはならない。即ち、溝２７と第２の凹部２６とは貫通しない。これにより、第１の凹部２４と第２の凹部２６の双方を設けた場合であっても、スラリーが非研磨面２２側に漏れるのを防止することができる。より具体的には、溝２７と第２の凹部２６は、研磨面２０方向において重複してもよいが、研磨面２０と垂直方向に重複しないことが好ましい。即ち、図２において、第２の凹部２６は、溝２７の下方を含む領域にまで形成されていてもよい。
【００３５】
なお、化学機械研磨パッド１０は、研磨を行うための研磨部以外に他の機能を有する部分を備えることができる。他の機能を有する部分としては、例えば、光学式終点検出装置を用いて終点を検出するための窓部等を挙げることができる。窓部としては、例えば、厚さ２ｍｍにおいて、波長１００ｎｍ〜３００ｎｍの間のいずれかの波長の光の透過率が０．１％以上（好ましくは２％以上）であるか、又は、波長１００ｎｍ〜３０００ｎｍの間のいずれかの波長域における積算透過率が０．１％以上（好ましくは２％以上）である材料を用いることができる。窓部の材料は上記光学特性を満たしていれば、特には限定されないが、例えば研磨層１１と同様の下記組成を用いることができる。
【００３６】
化学機械研磨パッド１０を構成する研磨層１１の製造方法は特に限定されず、また、溝２７や第１の凹部２４、第２の凹部２６の形成方法も特に限定されない。例えば、予め化学機械研磨パッド１０の研磨層１１となる化学機械研磨パッド用組成物を準備し、この組成物を所望形の概形に成形した後、切削加工により溝等を形成することができる。さらに、溝、凹部等となるパターンが形成された金型を用いて化学機械研磨パッド用組成物を金型成形することにより、研磨層１１の概形と共に溝、凹部等を同時に形成することができる。
【００３７】
１．２．変形例
次に、化学機械研磨パッドの形状についての変形例を説明する。
【００３８】
１．２．１．第１の変形例
図３は、第１の変形例に係る化学機械研磨パッド１００の詳細な形状を示す図であり、図２に対応する。第１の変形例に係る化学機械研磨パッド１００は、研磨層１１１の第１の凹部および第２の凹部の断面形状が、本実施の形態に係る化学機械研磨パッド１０と異なる。研磨層１１１は、研磨面２０側に設けられた第１の凹部１２４と、非研磨面２２側に設けられた第２の凹部１２６とを有する。
【００３９】
第１の凹部１２４の断面形状は、図３に示すように、周縁部２５から中央に向かって底部が徐々に深くなっており、具体的には図３に示すように上方に開口した略Ｖ字形状であることができる。また第１の凹部１２４は、中央部に平坦な底部１２８を有する。
【００４０】
第２の凹部１２６の断面形状は、図３に示すように、縁部が最も深く、縁部から中央に向かって底部が徐々に浅くなっており、具体的には、上方に開口した略Ｖ字形状を有することができる。また第２の凹部１２６は、第１の凹部１２４と同様に中央部に平坦な底部１２９を有する。第１の変形例に係る化学機械研磨パッド１００においては、この底部１２９を有することにより、研磨層１１１の薄膜部を確実に接着層１２に固定し、不安定な薄膜部が非研磨物に接触することによる悪影響を防止することができる。
【００４１】
第１の変形例に係る化学機械研磨パッド１００における他の構成については、上述した化学機械研磨パッド１０と同様であるので説明を省略する。
【００４２】
１．２．２．第２の変形例
図４は、第２の変形例に係る化学機械研磨パッド２００の詳細な形状を示す図であり、図２に対応する。第２の変形例に係る化学機械研磨パッド２００は、研磨層２１１の第１の凹部および第２の凹部の断面形状が、本実施の形態に係る化学機械研磨パッド１０と異なる。研磨層２１１は、研磨面２０側に設けられた第１の凹部２２４と、非研磨面２２側に設けられた第２の凹部２２６とを有する。
【００４３】
第１の凹部２２４の断面形状は、図４に示すように、周縁部２５から中央に向かって底部が徐々に深くなっており、具体的には図４に示すように上方に開口した略Ｖ字形状であることができる。また第１の凹部２２４は、中央部に平坦な底部２２８を有する。
【００４４】
第２の凹部２２６の断面形状は、図４に示すように、環状の平坦な底部２２９を有する縁部が最も深く、中央部の底部２３０が浅くなっている。底部２３０は、平坦であってもなくてもよいが、図４に示すように中央部が接着層１２と接触するような曲面であってもよい。
【００４５】
第２の変形例に係る化学機械研磨パッド２００における他の構成については、上述した化学機械研磨パッド１０と同様であるので説明を省略する。
【００４６】
１．３．研磨層の材質
研磨層１１は、上記の要件を備えている限り、化学機械研磨パッド１０としての機能を発揮できるものであればどのような素材から構成されていてもよい。化学機械研磨パッド１０としての機能の中でも、特に、化学機械研磨時に化学機械研磨用水系分散体を保持し、研磨屑を一時的に滞留させる等の機能を有するポア（微細な空孔）が研磨時までに形成されていることが好ましい。このため、（Ｉ）非水溶性部材と該非水溶性部材中に分散された水溶性粒子からなる素材又は（ＩＩ）非水溶性部材と該非水溶性部材中に分散された空孔からなる素材を備えることが好ましい。
【００４７】
このうち、上記素材（Ｉ）は、化学機械研磨工程の際、水溶性粒子が化学機械研磨用水系分散体と接触し、溶解又は膨潤して脱離することにより非水溶性部材に形成されるポアに化学機械研磨用水系分散体等を保持することができることとなり、一方、素材（ＩＩ）は、空孔として予め形成されている部分が、化学機械研磨用水系分散体等の保持能力を持つ。
【００４８】
以下、これらの素材につき、詳述する。
【００４９】
（Ｉ）非水溶性部材と該非水溶性部材中に分散された水溶性粒子からなる素材
（Ａ）非水溶性部材
上記（Ａ）非水溶性部材を構成する材料は特に限定されないが、所定の形状及び性状への成形が容易であり、適度な硬度や、適度な弾性等を付与できることなどから、有機材料が好ましく用いられる。有機材料としては、例えば熱可塑性樹脂、エラストマー又は生ゴム、硬化樹脂等が挙げられる。
【００５０】
上記熱可塑性樹脂としては、例えばオレフィン系樹脂（例えばポリエチレン、ポリプロピレン等）、スチレン系樹脂（例えばポリスチレン等）、アクリル系樹脂（例えば（メタ）アクリレート系樹脂等）、ビニルエステル樹脂（ただし（メタ）アクリレート系樹脂に該当するものを除く）、ポリエステル樹脂（ただしビニルエステル樹脂に該当するものを除く）、ポリアミド樹脂、フッ素樹脂、ポリカーボネート樹脂、ポリアセタール樹脂等を挙げることができる。
【００５１】
上記エラストマー又は生ゴムとしては、ジエン系エラストマー（例えば１，２−ポリブタジエン等）、オレフィン系エラストマー（例えばエチレン−プロピレンゴムとポリプロピレン樹脂を動的に架橋したもの等）、ウレタン系エラストマー、ウレタン系ゴム（例えばウレタンゴム等）、スチレン系エラストマー（例えばスチレン−ブタジエン−スチレンブロック共重合体（以下、「ＳＢＳ」ということがある。）、スチレン−ブタジエン−スチレンブロック共重合体の水素添加物（以下、「ＳＥＢＳ」ということがある。）等）、共役ジエン系ゴム（例えば高シスブタジエンゴム、低シスブタジエンゴム、イソプレンゴム、スチレン−ブタジエンゴム、スチレン−イソプレンゴム、アクリロニトリル−ブタジエンゴム、クロロプレンゴム等）、エチレン−α−オレフィンゴム（例えばエチレン−プロピレンゴム、エチレン−プロピレン−非共役ジエンゴム等）、ブチルゴム、その他のゴム（例えばシリコーンゴム、フッ素ゴム、ニトリルゴム、クロロスルホン化ポリエチレン、アクリルゴム、エピクロルヒドリンゴム、多硫化ゴム等）等を挙げることができる。
【００５２】
上記硬化樹脂としては、熱硬化樹脂、光硬化樹脂等が挙げられ、これらの具合例としては、例えばウレタン樹脂、エポキシ樹脂、不飽和ポリエステル樹脂、ポリウレタン−ウレア樹脂、ウレア樹脂、ケイ素樹脂、フェノール樹脂等を挙げることができる。
【００５３】
これら有機材料は、一種のみを使用してもよく、また２種以上を併用してもよい。
【００５４】
また、これら有機材料は、適当な官能基を持つように変性されたものであってもよい。ここで適当な官能基としては、例えば酸無水物構造を有する基、カルボキシル基、水酸基、エポキシ基、アミノ基等を挙げることができる。
【００５５】
これらの有機材料は、その一部又は全部が架橋されたものであることが好ましい。非水溶性部材が架橋された有機材料を含有することにより、非水溶性部材に適度の弾性回復力が付与され、化学機械研磨時に化学機械研磨パッド１０にかかるずり応力による変位を抑制することができる。また、化学機械研磨工程及びドレッシング（化学機械研磨と交互又は同時に行われる化学機械研磨パッド１０の「目立て」処理。）の際に非水溶性部材が過度に引き延ばされ塑性変形してポアが埋まること、更には、化学機械研磨パッド１０表面が過度に毛羽立つこと等を効果的に抑制できることとなる。従って、ドレッシング時にもポアが効率よく形成され、研磨時の化学機械研磨用水系分散体の保持性の低下が防止でき、更には、毛羽立ちが少なく研磨平坦性を長期にわたり保持できる化学機械研磨パッド１０を得ることができることとなる。
【００５６】
上記架橋された有機材料としては、架橋された熱可塑性樹脂及び架橋されたエラストマー又は架橋されたゴム（ここで、「架橋されたゴム」とは、上記「生ゴム」の架橋物を意味する。）のうちから選ばれる少なくとも一種を含有することがより好ましく、架橋されたジエン系エラストマー、架橋されたスチレン系エラストマー及び架橋された共役ジエン系ゴムのうちから選ばれる少なくとも一種を含有することが更に好ましく、架橋された１，２−ポリブタジエン、架橋されたＳＢＳ、架橋されたＳＥＢＳ、架橋されたスチレンブタジエンゴム、架橋されたスチレン−イソプレンゴム及び架橋されたアクリロニトリル−ブタジエンゴムのうちから選ばれる少なくとも一種を含有することが特に好ましく、架橋された１，２−ポリブタジエン、架橋されたＳＢＳ及び架橋されたＳＥＢＳのうちから選ばれる少なくとも一種を含有することが望ましい。
【００５７】
有機材料の一部が架橋されたものであり、他の部分が非架橋のものである場合には、かかる非架橋の有機材料としては非架橋の熱可塑性樹脂及び非架橋のエラストマー又は生ゴムのうちから選ばれる少なくとも一種を含有することが好ましく、非架橋のオレフィン系樹脂、非架橋のスチレン系樹脂、非架橋のジエン系エラストマー、非架橋のスチレン系エラストマー、非架橋の共役ジエン系ゴム及び非架橋のブチルゴムのうちから選ばれる少なくとも一種を含有することがより好ましく、非架橋のポリスチレン、非架橋の１，２−ポリブタジエン、非架橋のＳＢＳ、非架橋のＳＥＢＳ、非架橋のスチレン−ブタジエンゴム、非架橋のスチレン−イソプレンゴム及び非架橋のアクリロニトリル−ブタジエンゴムのうちから選ばれる少なくとも一種を含有することが更に好ましく、非架橋のポリスチレン、非架橋の１，２−ポリブタジエン、非架橋のＳＢＳ及び非架橋のＳＥＢＳのうちから選ばれる少なくとも一種を含有することが特に好ましい。
【００５８】
有機材料の一部が架橋されたものであり、他の部分が非架橋のものである場合には、非水溶性部材中に占める架橋された有機材料の割合は、３０質量％以上であることが好ましく、５０質量％以上であることがより好ましく、７０質量％以上であることが特に好ましい。
【００５９】
有機材料は、その一部又は全部が架橋されたものである場合、架橋の方法は特に限定されないが、例えば化学架橋法、放射線架橋法、光架橋法等の方法によることができる。上記化学架橋法としては、架橋剤として例えば有機過酸化物、硫黄、硫黄化合物等を用いて行うことができる。上記放射線架橋法は、例えば電子線照射等の方法により行うことができる。上記光架橋法は、例えば紫外線照射等の方法により行うことができる。
【００６０】
これらのうち、化学架橋法によることが好ましく、ハンドリング性がよいこと及び化学機械研磨工程における被研磨物への汚染性がないことから有機過酸化物を使用することがより好ましい。有機過酸化物としては、例えば過酸化ジクミル、過酸化ジエチル、過酸化ジ−ｔ−ブチル、過酸化ジアセチル、過酸化ジアシル等を挙げることができる。
【００６１】
架橋が化学架橋法による場合、架橋剤の使用量としては、架橋反応に供する非水溶性部材の全量１００質量部に対して好ましくは０．０１〜０．６質量部である。この範囲の使用量とすることにより、化学機械研磨工程においてスクラッチの発生が抑制された化学機械研磨パッド１０を得ることができる。
【００６２】
なお架橋は、非水溶性部材を構成する材料の全部について一括して行ってもよく、非水溶性部材を構成する材料の一部について架橋を行った後に残部と混合してもよい。また、各別の架橋を行った数種の架橋物を混合してもよい。
【００６３】
さらに、架橋が化学架橋法による場合には架橋剤の使用量や架橋の条件を調整することにより、あるいは架橋が放射線架橋法による場合には放射線の照射量を調整することにより、一回の架橋操作により、一部が架橋され他の部分が非架橋の有機材料の混合物を簡易に得ることができる。
【００６４】
（Ａ）非水溶性部材は、後述する（Ｂ）水溶性粒子との親和性及び非水溶性部材中における（Ｂ）水溶性粒子の分散性を制御するため、適当な相溶化剤を含有することができる。ここで相溶化剤としては、例えばノニオン系界面活性剤、カップリング剤等を挙げることができる。
【００６５】
（Ｂ）水溶性粒子
（Ｂ）水溶性粒子は、化学機械研磨パッド１０中において、化学機械水系分散体と接触することにより非水溶性部材から脱離し、非水溶性部材中にポアを形成する他、化学機械研磨パッド１０の研磨基体の押し込み硬さを大きくする効果を有し、上記した研磨基体についてのショアＤ硬度を実現するものである。
【００６６】
上記脱離は、化学機械研磨用水系分散体中に含有される水又は水系混合媒体との接触による溶解、膨潤等によって生じる。
【００６７】
（Ｂ）水溶性粒子は、上記した化学機械研磨パッド１０の研磨層１１の押し込み硬さを確保するために、中実体であることが好ましい。従って、この水溶性粒子は、化学機械研磨パッド１０において十分な押し込み硬さを確保できる中実体であることが特に好ましい。
【００６８】
（Ｂ）水溶性粒子を構成する材料は特に限定されないが、有機水溶性粒子及び無機水溶性粒子を挙げることができる。上記有機水溶性粒子としては、例えば糖類（多糖類（例えばでんぷん、デキストリン、シクロデキストリン等）、乳糖、マンニット等）、セルロース類（ヒドロキシプロピルセルロース、メチルセルロース等）、蛋白質、ポリビニルアルコール、ポリビニルピロリドン、ポリアクリル酸、ポリエチレンオキサイド、水溶性の感光性樹脂、スルホン化ポリイソプレン、スルホン化ポリイソプレン共重合体等を挙げることができる。上記無機水溶性粒子としては、例えば酢酸カリウム、硝酸カリウム、炭酸カリウム、炭酸水素カリウム、塩化カリウム、臭化カリウム、リン酸カリウム、硝酸マグネシウム等を挙げることができる。これらのうち、有機水溶性粒子が好ましく、多糖類がより好ましく、シクロデキストリンが更に好ましく、β−シクロデキストリンが特に好ましい。
【００６９】
これらの水溶性粒子は、上記各素材を単独または２種以上を組み合わせて用いることができる。さらに、所定の材料からなる１種の水溶性粒子であってもよく、異なる材料からなる２種以上の水溶性粒子であってもよい。
【００７０】
（Ｂ）水溶性粒子の平均粒径は、好ましくは０．１〜５００μｍ、より好ましくは０．５〜１００μｍである。この範囲の粒径の（Ｂ）水溶性粒子とすることにより、（Ｂ）水溶性粒子の脱離により生じるポアの大きさを適当な範囲に制御することができ、これにより化学機械研磨工程の際の化学機械研磨用水系分散体の保持能及び研磨速度に優れ、しかも機械的強度に優れた化学機械研磨パッド１０を得ることができる。
【００７１】
（Ｂ）水溶性粒子の含有量は、（Ａ）非水溶性部材と（Ｂ）水溶性粒子との合計に対して、好ましくは１０〜９０体積％であり、より好ましくは１５〜６０体積％であり、更に好ましくは２０〜４０体積％である。（Ｂ）水溶性粒子の含有量をこの範囲とすることにより、機械的強度と研磨速度とのバランスに優れた化学機械研磨パッド１０を得ることができる。
【００７２】
上記（Ｂ）水溶性粒子は、化学機械研磨パッド１０内において、化学機械研磨用水系分散体と接触する表層に露出した場合にのみ水に溶解又は膨潤して脱離し、研磨層１１内部においては吸湿しないことが好ましい。このため（Ｂ）水溶性粒子は最外部の少なくとも一部に吸湿を抑制する外殻を備えるものであってもよい。この外殻は水溶性粒子に物理的に吸着していても、水溶性粒子と化学的に結合していても、更にはこの両方により水溶性粒子に付いていてもよい。このような外殻を形成する材料としては、例えばエポキシ樹脂、ポリイミド、ポリアミド、ポリシリケート等を挙げることができる。
【００７３】
（ＩＩ）非水溶性部材と該非水溶性部材中に分散された空孔からなる素材
研磨層１１が、非水溶性部材と該非水溶性部材中に分散された空孔からなるものである場合としては、例えばポリウレタン、メラミン樹脂、ポリエステル、ポリスルホン、ポリビニルアセテート等の発泡体を挙げることができる。
【００７４】
上記のような非水溶性部材中に分散する空孔の平均口径としては、好ましくは０．１μｍ〜５００μｍであり、より好ましくは０．５〜１００μｍである。
【００７５】
研磨層１１の形状は特に限定されないが、例えば円盤状、多角柱状等とすることができ、化学機械研磨パッド１０を装着して使用する研磨装置に応じて適宜選択することができる。
【００７６】
化学機械研磨パッド用組成物を得る方法は特に限定されない。例えば、所定の有機材料等の必要な材料を混練機等により混練して得ることができる。混練機としては従来から公知のものを用いることができる。例えば、ロール、ニーダー、バンバリーミキサー、押出機（単軸、多軸）等の混練機を挙げることができる。
【００７７】
水溶性粒子を含有する研磨パッド１０を得るための水溶性粒子を含有する研磨パッド用組成物は、例えば、非水溶性マトリックス、水溶性粒子およびその他の添加剤等を混練して得ることができる。但し、通常、混練時には加工し易いように加熱して混練されるが、この時の温度において水溶性粒子は固体であることが好ましい。固体であることにより、非水溶性マトリックスとの相溶性の大きさに関わらず水溶性粒子を前記の好ましい平均粒径で分散させることができる。従って、使用する非水溶性マトリックスの加工温度により、水溶性粒子の種類を選択することが好ましい。
【００７８】
１．４．接着層
接着層１２は、化学機械研磨パッド１０において、研磨装置定盤１３に研磨層１１を固定するために用いられている。接着層１２は、単層または複数層の粘着層のみからなっていてもよいし、粘着層の他にクッション層をさらに有してもよい。
【００７９】
接着層１２は、たとえば粘着シートからなることができる。粘着シートの厚さは、５０μｍ〜２５０μｍであることが好ましい。５０μｍ以上の厚さを有することにより、研磨層１１の研磨面側からの圧力を十分に緩和することができ、２５０μｍ以下の厚さを有することにより、凹凸の影響を研磨性能に与えない程度に均一な厚みの化学機械研磨パッド１０を提供することができる。
【００８０】
粘着シートの材質としては、研磨層１１を研磨機定盤に固定することが出来れば特に限定されないが、研磨層１１より弾性率の低いアクリル系、ゴム系が好ましく、より具体的には、アクリル系が好ましい。
【００８１】
粘着シートの接着強度は、化学機械研磨用パッドを研磨機定盤に固定することが出来れば特に限定されないが、ＪＩＳ  Ｚ０２３７の規格で粘着シートの接着強度を測定した場合、接着強度が３Ｎ／２５ｍｍ以上、好ましくは４Ｎ／ＣＭ以上、さらに１０Ｎ／２５ｍｍ以上がより好ましい。
【００８２】
クッション層は、研磨層１１より硬度が低い材質からなれば、その材質は特に限定されず、多孔質体（発泡体）であっても、非多孔質体であってもよく、例えば発砲ポリウレタン等からなることができる。クッション層の厚さは、たとえば０．１ｍｍ〜５．０ｍｍが好ましく、０．５ｍｍ〜２．０ｍｍがより好ましい。
【００８３】
２．化学機械研磨方法
実施の形態に係る化学機械研磨パッド１０は、市販の研磨装置に装着し、公知の方法により化学機械研磨方法に使用することができる。そして、このような化学機械研磨方法を用いて、たとえば半導体装置を製造することができる。以下に、上述した化学機械研磨パッドを用いる化学機械研磨方法の一例について説明する。
【００８４】
図５および図６は、本実施の形態に係る化学機械研磨方法を説明するための図である。本実施の形態に係る化学機械研磨方法において、化学機械研磨パッド１０は、矢印Ｄ方向に回転している。半導体ウエハ（被研磨物）３０は、加圧ヘッドに固定されたホルダー３２に保持されており、当該加圧ヘッドによって、矢印Ｂ方向に回転させるとともに矢印Ｃ方向のように上下（中央部と外側の間を放射方向）に揺動させられる。このように、半導体ウエハ３０を摺動させるとともに、化学機械研磨パッド１０に対して押圧しながら押しつけるように当接させ、スラリーを化学機械研磨パッド１０上に供給して研磨を行う。
【００８５】
本実施の形態に係る化学機械研磨方法においては、第１の凹部２４および第２の凹部２６を有する化学機械研磨パッド１０を用いるため、半導体ウエハ３０を摺動させる際に、矢印Ｅ方向の非研磨面側に実質的に研磨層１１が撓む状態になり、研磨面２０の中央部付近に過大な圧力がかかるのを防止し、被研磨物３０にスクラッチ等の欠損が生じるのを抑制することができる。
【００８６】
なお、第１の凹部２４は、研磨層１１の製造時には形成されていなくてもよく、上述したように、研磨工程時に研磨層１１が撓むことにより、形成されてもよい。即ち、研磨層１１は、第２の凹部２６のみが形成されることによっても中央部を含む領域に薄膜部が設けられる。この薄膜部は、化学機械研磨パッド１０がＤ方向に回転することによって、接着層１２側に撓むため、実質的に第１の凹部２４が形成される。このように、研磨工程時に第１の凹部２４が形成されることによって、研磨層１１の製造時に形成されている場合と同様に研磨面２０の中央部付近に過大な圧力がかかるのを防止し、溝欠損が生じるのを抑制することができる。
【００８７】
本実施の形態に係る化学機械研磨パッド１０を使用して化学機械研磨することのできる被研磨物としては、配線材料たる金属、バリアメタル、絶縁膜等を挙げることができる。上記金属としては、例えばタングステン、アルミニウム及び銅並びにこれらを含有する合金等を挙げることができる。上記バリアメタルとしては、例えばタンタル、窒化タンタル、チタン、窒化チタン、窒化タングステン等を挙げることができる。上記絶縁膜としては、化学蒸着法等の真空プロセスで形成された酸化シリコン膜(ＰＥＴＥＯＳ膜（Ｐｌａｓ
ｍａ  Ｅｎｈａｎｃｅｄ−ＴＥＯＳ膜）、ＨＤＰ膜（Ｈｉｇｈ  Ｄｅｎｓｉｔｙ  Ｐｌａｓｍａ  Ｅｎｈａｎｃｅｄ−ＴＥＯＳ膜）、熱ＣＶＤ法により得られる酸化シリコン膜など)、ＳｉＯ２に少量のホウ素およびリンを添加したホウ素リンシリケート膜（ＢＰＳＧ
膜）、ＳｉＯ２にフッ素をドープしたＦＳＧ（Ｆｌｕｏｒｉｎｅ−ｄｏｐｅｄ  ｓｉｌｉｃａｔｅ  ｇｌａｓｓ）と呼ばれる絶縁膜、ＳｉＯＮ（Ｓｉｌｉｃｏｎ  ｏｘｙｎｉｔｒｉｄｅ）と呼ばれる絶縁膜、Ｓｉｌｉｃｏｎ  ｎｉｔｒｉｄｅ、低誘電率の絶縁膜等をあげることができる。
【００８８】
上記低誘電率の絶縁膜としては、例えば酸素、一酸化炭素、二酸化炭素、窒素、アルゴン、Ｈ２Ｏ、オゾン、アンモニアなどの存在下で、アルコキシシラン、シラン、アルキルシラン、アリールシラン、シロキサン、アルキルシロキサンなどの珪素含有化合物をプラズマ重合して得られる重合体からなる絶縁膜や、ポリシロキサン、ポリシラザン、ポリアリーレンエーテル、ポリベンゾオキサゾール、ポリイミド、シルセスキオキサン等からなる絶縁膜、低誘電率の酸化シリコン系絶縁膜を挙げることができる。
【００８９】
本実施の形態に係る化学機械研磨パッド１０は、上記の通り、広範囲な化学機械研磨工程に使用することができるが、特に、銅を配線材料とするダマシン配線の形成工程に好適に使用することができる。銅を配線材料とするダマシン配線の形成工程は、配線となるべき部分に溝を形成した絶縁膜の溝部及び溝部以外の部分にバリアメタル層を形成した後、配線材料である銅を堆積したものを被研磨物とし、余剰の銅を除去する工程（第１研磨処理工程）、溝部位外のバリアメタルを除去する工程（第２研磨処理工程）及び絶縁膜部分も若干研磨する工程（第３研磨処理工程）を経ることにより平坦なダマシン配線を得るものである。本発明の化学機械研磨パッドは、上記第１〜第３研磨処理工程のいずれの工程に使用するための化学機械研磨工程にも使用することができる。
【００９０】
なお、上記「銅」とは、純銅の他、銅とアルミニウム、シリコン等との合金であって、銅の含有量が９５質量％以上のものをも含む概念であると理解されるべきである。
【００９１】
３．実施例および比較例
本実施の形態の実施例に係る化学機械研磨パッドおよび比較例に係る化学機械研磨パッドを製造し、化学機械研磨を実施した。研磨後、化学機械研磨パッドの外観を評価した。
【００９２】
３．１．化学機械研磨パッド（Ａ−１）の製造
１，２−ポリブタジエン（ＪＳＲ（株）製、商品名「ＪＳＲ  ＲＢ８３０」）を７２．８質量部に及びβ−シクロデキストリン（（株）横浜国際バイオ研究所製、商品名「デキシーパールβ−１００」、平均粒径２０μｍ）２７．２質量部を、１６０℃に調温されたルーダーにより２分混練した。次いで、「パークミルＤ４０」（商品名、日本油脂（株）製。ジクミルパーオキシドを４０質量％含有する。）を０．５５質量部（１，２−ポリブタジエン１００質量部あたりのジクミルパーオキシド量に換算して、０．３０質量部に相当する。）を加え、更に１２０℃にて６０ｐｍで２分混練し、化学機械研磨パッド用組成物のペレットを得た。このペレット１５００グラムを２．５ｍｍのギャップを備えた金型にて、１７０℃、１８分間加熱して成形し、直径７６２ｍｍ、厚さ２．５ｍｍの円形の平板を得た。
【００９３】
これを市販の溝加工機を用いて、研磨面側にピッチ２．０ｍｍ、溝幅０．２５ｍｍ、深さ（ｄ）１．４ｍｍの同心円状の溝を形成し、図２に示すように研磨面側に円形状の第１の凹部を、非研磨面側に円形状の第２の凹部を形成して研磨層を得た。さらに非研磨面側に接着層としての積水化学工業社製両面テープ、商品名＃５６７３ＪＸを貼り付けて化学機械研磨パッド（Ａ−１）を得た。
【００９４】
このとき、第１の凹部の深さａを０．５ｍｍ、外径ｄを７５ｍｍ、第２の凹部の深さｃを０．５ｍｍ、外径ｅを８０ｍｍとした。
【００９５】
３．２．化学機械研磨パッド（Ａ−２）の製造
「３．１．化学機械研磨パッド（Ａ−１）の製造」と同様にして得られた平板を、市販の溝加工機を用いて、ピッチ２．０ｍｍ、溝幅０．２５ｍｍ、深さ（ｄ）１．４ｍｍの同心円状の溝を形成して研磨層を得た。ここで凹部は形成しなかった。さらに非研磨面側に接着層としての積水化学工業社製両面テープ、商品名＃５６７３ＪＸを貼り付けて化学機械研磨パッド（Ａ−２）を得た。
【００９６】
３．２．化学機械研磨パッド（Ａ−３）の製造
「３．１．化学機械研磨パッド（Ａ−１）の製造」と同様にして得られた平板を、市販の溝加工機を用いて、ピッチ２．０ｍｍ、溝幅０．２５ｍｍ、深さ（ｄ）１．４ｍｍの同心円状の溝を形成して研磨層を得た。ここでは、第２の凹部のみを形成し、第１の凹部は形成しなかった。さらに非研磨面側に接着層としての積水化学工業社製両面テープ、商品名＃５６７３ＪＸを貼り付けて化学機械研磨パッド（Ａ−２）を得た。
【００９７】
３．３．化学機械研磨パッド（Ｂ−１、２、３）の製造
「３．１．化学機械研磨パッド（Ａ−１）の製造」における各原料の種類及び使用量を表１のとおりとした他は、「３．１．化学機械研磨パッド（Ａ−１）の製造」と同様にして化学機械研磨パッド（Ｂ−１、２、３）を得た。ただし、化学機械研磨パッド（Ｂ−１）は、図２に示すように第１の凹部および第２の凹部を備えているが、化学機械研磨パッド（Ｂ−２）は、凹部を備えず、化学機械研磨パッド（Ｂ−３）は、第２の凹部のみを備えるものとした。
【００９８】
ただし、表１において使用した略称は、それぞれ以下を表す。また、表１における数値は質量部である。
【００９９】
ＲＢ８３０：１，２−ポリブタジエン（ＪＳＲ（株）製、商品名「ＪＳＲ  ＲＢ８３０」）
ＨＦ５５：ポリスチレン（ＰＳジャパン（株）製、商品名「ＨＦ５５」）
β−ＣＤ：β−シクロデキストリン（（株）横浜国際バイオ研究所製、商品名「デキシーパールβ−４０」、平均粒径２０μｍ）
Ｄ４０：日本油脂（株）製、商品名「パークミルＤ４０」、ジクミルパーオキシドを４０質量％含有する。
【０１００】
【表１】
2009283538.tif 000003
【０１０１】
３．４．化学機械研磨工程
３．１．ないし３．３．において製造した化学機械研摩パッドを、化学機械研磨装置「Ｍｉｒｒａ／Ｍｅｓａ」（Ａｐｐｌｉｅｄ  Ｍａｔｅｒｉａｌｓ社製）の定盤上に装着し、Ｐ−ＴＥＯＳブランケットウェハを化学機械研磨した。化学機械研磨の条件は以下のとおりである。
【０１０２】
化学機械研磨用水系分散体：ＪＳＲ株式会社製シリカ砥粒含有スラリー、ＣＭＳ−１１０１。
【０１０３】
水系分散体供給量：３００ｍＬ／分
定盤回転数：６３ｒｐｍ
ヘッド回転数：６０ｒｐｍ
ヘッド押しつけ圧
リテナーリング圧：８ｐｓｉ
メンブレン圧：４．０ｐｓｉ
研磨時間：６０秒
３．５．評価
化学機械研磨後における化学機械研磨パッドの外観の評価を行った。評価結果を表２に示す。
【０１０４】
【表２】
2009283538.tif 000004
【０１０５】
表２に示すように、化学機械研磨パッド（Ａ−１）、（Ｂ−１）については、４００枚で検討を終えたが溝は全くダメージを受けていなかった。これらの結果から、研磨面と非研磨面の双方に凹部を形成することにより、研磨ヘッドからかかる過負荷を緩和し、過負荷によって溝へ与えるダメージを防ぐことができたことが認められた。以上のことから本発明によって、研磨層のダメージを抑制することができ、製品寿命が長い化学機械研磨パッドが提供されることが可能になった。
【０１０６】
本実施の形態に係る説明は以上である。本発明は、上述した実施の形態に限定されるものではなく、さらなる種々の変形が可能である。また本発明は、実施の形態で説明した構成と実質的に同一の構成（例えば、機能、方法及び結果が同一の構成、あるいは目的及び結果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【図面の簡単な説明】
【０１０７】
【図１】本実施の形態に係る化学機械研磨パッドを示す断面図である。
【図２】図１における領域IIの拡大図であり、研磨層の詳細な形状を示す断面図である。
【図３】第１の変形例に係る研磨層の詳細な形状を示す断面図である。
【図４】第２の変形例に係る研磨層の詳細な形状を示す断面図である。
【図５】本実施の形態に係る化学機械研磨方法を説明するための図である。
【図６】本実施の形態に係る化学機械研磨方法を説明するための図である。
【符号の説明】
【０１０８】
１０，１００，２００…化学機械研磨パッド、  １１，１１１，２１１…研磨層、  １２…接着層、  １３…研磨装置定盤、  ２０…研磨面、  ２２…非研磨面、  ２４，１２４，２２４…第１の凹部、  ２６，１２６，２２６…第２の凹部、  ２７…溝、  ３０…半導体ウエハ、  ３２…ホルダー
【図１】
2009283538.tif 000005
【図２】
2009283538.tif 000006
【図３】
2009283538.tif 000007
【図４】
2009283538.tif 000008
【図５】
2009283538.tif 000009
【図６】
2009283538.tif 000010